(57)【要約】【課題】ポリマーの固相重合において、原料層下部での粉体圧の増大、および原料層自体の体積膨張等の影響により、原料層の流動性維持が困難となり、安定した連続生産が阻害されている。また重合槽内における温度分布の偏りによる重合度斑も製品の安定的な生産および製品の品質という点で問題である。原料層内のポリマーの固結や融着を防ぎ、さらには、当該原料層内の温度分布の均一化を図り、製品の重合度斑を解消し安定的な生産および製品の品質ポリマーの製造方法を提供する。【解決手段】ポリマーの固相重合において、原料層下部におけるポリマーの固結や融着を、原料層下部におけるポリマーの粉体圧を一定の数値以下に制御することによって低減し、安定的な生産および製品の品質ポリマーの製造方法を提供する。【選択図】  図１
2005247957.tif 000002
【特許請求の範囲】
【請求項１】
ガラス転位温度（Ｔｇ）以上、融点（Ｔｍ）以下の温度範囲で固相重合反応を行う、芳香族ポリカーボネートまたはポリエステルの製造方法において、重合反応槽内の原料層下部における粉体圧が、静置粉体圧にして１５０〜９５００Ｎ／ｍ２の範囲であることを特徴とするポリマーの製造方法。
【請求項２】
当該重合反応槽が多管式熱交換器型重合反応槽であることを特徴とする請求項１に記載の方法。
【請求項３】
当該重合反応槽内の原料層の鉛直方向長さ（Ｌ）と直径（Ｄ）の比（Ｌ／Ｄ）が１０〜１００の範囲であることを特徴とする請求項１または２に記載の方法。
【請求項４】
原料層を構成する原料粉粒体の嵩密度が２９０〜９３０ｋｇ／ｍ３の範囲であることを特徴とする請求項１または２に記載の方法。
【請求項５】
原料層を構成する原料粉粒体の安息角が１５〜５３度の範囲であることを特徴とする請求項１または２に記載の方法。
【請求項６】
重合反応槽に導入する不活性ガスの空塔線速度が毎秒０．０５ｍ以上、原料粉粒体の流動開始速度の値未満であることを特徴とする請求項１または２に記載の方法。
【発明の詳細な説明】
【技術分野】
【０００１】
本発明は固相重合法によるポリマーの製造方法に関する。さらに詳しくは、重合反応槽内の原料層下部における粉体圧を特定の数値範囲に制御することができる構造を有する重合反応槽を用いて固相重合を行う芳香族ポリカーボネートまたはポリエステルの製造方法に関する。
【背景技術】
【０００２】
汎用プラスチックスやエンジニアリングプラスチックスの製造方法としては、ポリマーを溶融状態で重合せしめる「溶融重合法」を始め、種々の手法が一般的に知られているが、比較的単純な設備で高重合度品が得られるという利点があるので、結晶化状態にある低重合度ポリマーを固相状態のまま昇温、重合せしめる「固相重合法」を採用したプロセスが増加傾向にある。
【０００３】
固相重合法で用いる重合反応槽として代表的なものはホッパー型の重合反応槽である。ホッパー型重合反応槽は、原料の貯蔵を目的とした通常のホッパーと形状が酷似しており、その内部には原料層の流動に対して特に障害となるような構造物を有しておらず、また攪拌軸および攪拌翼も有していない。重合反応槽下部は逆円錐形となっており、逆円錐の頂点となる排出口より原料が排出される構造となっている。また、原料層の昇温を目的として、重合槽下部に加熱された不活性ガスを導入させるための構造物を有しているものもある。反応重合槽の断熱処理として、汎用の断熱材で反応重合槽外壁を包囲する方法や、反応重合槽外壁を螺旋状配管で包囲するかもしくは当該部位にジャケットを設け、これに液体加熱媒体や高温水蒸気を流通させる方法等、種々の方策が為されている場合が多い。
【０００４】
このように、溶融重合法で用いられる高粘度に対応した大きな攪拌動力を必要とする重合反応装置とは異なり、ホッパー型重合反応槽はその構造が比較的単純であるので、重合反応工程の大幅な低コスト化を可能とする。他の重合反応槽として、流動層型重合反応槽や水平式回転輸送型重合反応装置等を挙げることができるが、設備の単純化および低コスト化を意図した場合、やはりホッパー型重合反応槽を利用することが望ましい。
【０００５】
しかし、ホッパー型重合反応槽を用いて固相重合を行う場合、重合に長時間を要するので、これに使用される重合反応槽の鉛直方向の長さは一般的に大きな値となる。重合に要する時間は、原料の供給排出能力と重合反応槽の鉛直方向の長さで決まるため、原料の供給排出装置の能力下限値に限界があることを鑑みると、当該数値が肥大化することは避けられない。その結果、重合反応槽内の原料層下部に大きな粉体圧がかかることとなり、この粉体圧が原因で当該部位での原料層の流動が著しく阻害されることがある。
【０００６】
原料層の流動が阻害された結果、固結層形成による製品排出口の閉塞が起こることが知られている。
【０００７】
また固相重合法に用いられる原料の形状は、ペレット状、フレーク状、または粉状のものであることが多いが、当該形状を有した原料を高重合度化する際には、昇温の影響で原料層の体積膨張が起こり、その影響でも固結層が形成されて閉塞が起こり、原料層の流動が阻害されることがある。
【０００８】
さらには、原料層にて融着が発生し、原料層の流動が完全に停止することもある。融着が発生した場合、原料層の流動が阻害されるだけでなく、重合反応槽の大規模なメンテナンスが必要となり、製造行為全般に大きな影響を及ぼす。
【０００９】
また、原料層高さの肥大化は、原料層内の一様な温度分布を阻害する要因となり得る。温度分布に偏りが生じると、原料層内で局部的に熱履歴が異なるため、得られる製品に重合度斑が発生する。当然、重合度を揃えるか、または所望の重合度に到達している製品のみを類別するという工程が必要となるが、工程の複雑化を招くだけでなく、工程コストの増大を避けることができない。
【００１０】
特許文献１（特開２０００−２４８０５６号公報）では、液晶性ポリマーの製造方法として、ホッパー型重合反応槽を用いた固相重合法が教示されている。この重合方法は、溶融重合工程で得られた低重合度の液晶性ポリマーを２ｍｍ以上の大きさに小粒子化し、これをホッパー型重合反応槽にて高重合度化するという方法であり、溶融粘度、融点、および粒径を特定化することで、溶融重合工程、小粒子化工程、および固相重合工程から成る高重合度液晶性ポリマー製造における種々の課題を解消している。しかしホッパー型重合反応槽における固結層形成による製品排出口の閉塞や融着また温度分布の偏りによる重合度斑に関しては解決策を示していない。
【００１１】
特許文献２（特開２００１−１２２９５４号公報）では、固相重合法による脂肪族ポリエステルの製造方法が教示されている。本法においても、固相重合工程に固定層型反応器（縦型反応器）を使用しているが、やはり上記の課題を解消することはできない。
【００１２】
一方、特許文献３（特開平５−２８７０８０号公報）では、静置トレー方式で粉粒状ポリマーを固相重合する手法について述べられている。この方法では、原料層内の伝熱効率を向上させるべく、トレー中に伝熱体を設け、製品の重合度斑を解消している。しかし、工業的規模の生産を想定した場合、粉体圧によるポリマーの固結や融着という課題は依然として解消できないだけでなく、反応副生成物が効率的に除去できない点でも課題が残る。
【００１３】
【特許文献１】特開２０００−２４８０５６号公報
【特許文献２】特開２００１−１２２９５４号公報
【特許文献３】特開平５−２８７０８０号公報
【発明の開示】
【発明が解決しようとする課題】
【００１４】
既述のような原料層下部での粉体圧の増大、および原料層自体の体積膨張等の影響により、原料層の流動性維持が困難となることは、安定した連続生産を阻害する大きな問題点である。
【００１５】
また重合槽内における温度分布の偏りによる重合度斑も製品の安定的な生産および製品の品質という点で問題を生じる。
よって本発明の課題は、固相重合によるポリマーの製造方法に関し、原料層内のポリマーの固結や融着を防ぎ、さらには、当該原料層内の温度分布の均一化を図り、製品の重合度斑を解消するポリマーの製造方法を提供することにある。
【課題を解決するための手段】
【００１６】
発明者らは上述の問題点を解消するために鋭意検討し、原料層下部におけるポリマーの固結や融着は原料層下部におけるポリマーの粉体圧を一定の数値以下に制御することによって低減出来ることが判り本発明に至った。
【００１７】
そこで、先ず重合反応槽内の原料層下部における粉体圧を数値化し、その数値を一定の数値以下に制御することを検討した。このためには重合反応中の原料層下部における粉体圧を実測することが望ましいが、特に工業的規模の重合反応槽の当該部位への計測機器の設置は困難であるので実測することは難しい。
【００１８】
そこで発明者らは実測の代替として、日本を始め欧米諸国においても広く利用されているJanssen式を用いて粉体圧を数値化することとした。Janssen式は静置粉体の貯層壁の摩擦効果を考慮したつりあい式から導かれたもので、実測値と比較的よい一致を示している（化学工学便覧改訂六版、p883-p885）。
Janssen式は下記式（１）で表される。
【００１９】
【数１】
2005247957.tif 000003
（式中、Ｐｖは原料層の自由表面から深さｘにおける原料層水平単位断面積当たりの鉛直方向圧力（以下の記載では静置粉体圧と称す）、ρＢは原料の嵩密度、ｇは重力加速度、ｒωは水圧半径、μｗは槽壁摩擦係数、ＫｓはRankine定数を意味する。ｒωおよびＫｓは下記式（２）および（３）
【００２０】
【数２】
2005247957.tif 000004
【００２１】
【数３】
2005247957.tif 000005
で算出される値である。式中、φｉは原料の内部摩擦角、Ａは重合反応槽水平断面積（原料層水平断面積と同義）、ｌｃは重合反応槽内のり周長（原料層内のり周長と同義）を意味する。）
【００２２】
ただし、本式を用いて得られたＰｖは、重合反応槽内の原料層の静置粉体圧である。原料層流動時の動的粉体圧算定の際には、本式で得られた静置粉体圧の値に適当な係数を乗ずることが必要となる。
【００２３】
重合反応槽内の原料層を取り扱う場合、動的粉体圧を実際の粉体圧として取り扱うことが好ましいが、先に述べた通り、動的粉体圧の値は静置粉体圧の値に適当な係数を乗じて得られる値であり、いずれを用いて粉体圧の値を定義しても差し支えはない。本発明では静置粉体圧を指標として用いることとした。
【００２４】
以下の記載では、静置粉体圧を「粉体圧」と称することとする。
また「原料層下部」とは、原料が充填されている部分の内、重合反応槽直胴部の最下点を意味する。したがって「原料層下部における粉体圧」とは、原料が充填されている円筒管部の最下点での静置粉体圧を意味する。
【００２５】
本式によると、重合に用いる原料の物理的性質が既知であれば、粉体圧は原料層の自由表面からの深さｘと重合反応槽内径（原料層直径と同義）Ｄに強く依存することが理解できる。
【００２６】
発明者らは、本式で得られる粉体圧の値と原料層の流動状態の関係を鋭意検討した結果、粉体圧の値がある特定の範囲内にあるような原料層では、その流動を阻害するような現象が見受けられないことを見出した。
【００２７】
また発明者らは、重合反応槽の鉛直方向長さを長くすることで長時間の固相重合が可能であるというホッパー型重合反応槽の利点を有しつつ、かつホッパー型重合反応槽を使用した場合に得られる製品量を大凡確保しつつも、原料層水平断面積Ａと原料層内のり周長ｌｃの値を小さくすることで、粉体圧が低減できる方策がないか鋭意検討を重ねた。その結果、多管式熱交換器を改良して得られた新規の重合反応槽を用いることで、既述の課題が全て解消されることを見出した。
【００２８】
即ち、本発明の第１は、ガラス転位温度（Ｔｇ）以上、融点（Ｔｍ）以下の温度範囲で固相重合反応を行う、芳香族ポリカーボネートまたはポリエステルの製造方法において、重合反応槽内の原料層下部における粉体圧、即ち式（１）で計算されるＰｖが、静置粉体圧にして１５０〜９５００Ｎ／ｍ２の範囲であることを特徴とするポリマーの製造方法に関する。本発明の第２は、当該固相重合反応に供される重合反応槽が多管式熱交換器型重合反応槽であることを特徴とする上記第１の発明の製造方法に関する。本発明の第３は、当該重合反応槽内の原料層の鉛直方向長さ（Ｌ）と直径（Ｄ）の比（Ｌ／Ｄ）が１０〜１００の範囲であることを特徴とする上記第１または第２の発明の製造方法に関する。本発明の第４は、当該重合反応槽内の原料層を構成する原料粉粒体の嵩密度が２９０〜９３０ｋｇ／ｍ３の範囲であることを特徴とする上記第１または２の発明の製造方法に関する。本発明の第５は、当該重合反応槽内の原料層を構成する原料粉粒体の安息角が１５〜５３度の範囲であることを特徴とする上記第１または２の発明の製造方法に関する。本発明の第６は、当該重合反応槽に導入する不活性ガスの空塔線速度が毎秒０．０５ｍ以上、原料粉粒体の流動開始速度の値未満であることを特徴とする上記第１または２の発明の製造方法に関する。
【発明の効果】
【００２９】
本発明によると、ガラス転位温度（Ｔｇ）以上、融点（Ｔｍ）以下の温度範囲で固相重合を行う、芳香族ポリカーボネートまたはポリエステルの製造方法において、重合反応槽内の原料層下部における粉体圧を、静置粉体圧にして１５０〜９５００Ｎ／ｍ２の範囲とすることで、原料層の円滑な流動を妨げることが皆無となり、安定したポリマーの製造が可能となる。また、当該重合反応槽として多管式熱交換器型重合反応槽を用いれば、粉体圧が軽減され、原料層が円滑に流動する上、原料層の温度分布が小さくなり、重合度斑の少ない製品ポリマーの製造が可能となる。
【発明を実施するための最良の形態】
【００３０】
以下に本発明について詳述する。
本発明で用いられる芳香族ポリカーボネートは、主たる繰り返し単位が下記構造式（１）
【００３１】
【化１】
2005247957.tif 000006
［上記式（１）中、Ｒ１、Ｒ２、Ｒ３及びＲ４は、それぞれ独立に、水素原子、ハロゲン原子、炭素数１〜１０のアルキル基、炭素数７〜２０のアラルキル基又は炭素数６〜２０のアリール基であり、Ｗは炭素数２〜１０のアルキリデン基、炭素数１〜１５のアルキレン基、炭素数７〜２０のアリール置換アルキレン基、炭素数３〜１５のシクロアルキリデン基、炭素数３〜１５のシクロアルキレン基、酸素原子、硫黄原子、スルホキシド基、又はスルホン基である。］で表わされる。
【００３２】
また、本発明で用いられるポリエステルとしては、例えばポリエチレンテレフタレート、ポリブチレンテレフタレート、ポリエチレンナフタレート、ポリ−ｍ−フェニレンテレフタレート、ポリ−ｐ−フェニレンイソフタレート等が挙げられるが、特にこれらに限定されるものではない。
【００３３】
さらに、本発明で用いられる原料の形状としては、粉体状、粒状、ペレット状、フレーク状、タブレット状等が挙げられるが、特にこれらに限定されるものではない。
【００３４】
上記ポリマー原料粉粒体を重合反応槽に供給し、ガラス転位温度（Ｔｇ）以上、融点（Ｔｍ）以下の温度範囲に至らしめ、固相状態で高重合度化反応を行う。係る固結層の形成や配管閉塞の課題を解消するため、重合反応槽内の原料層下部における粉体圧は、静置粉体圧にして１５０〜９５００Ｎ／ｍ２、好ましくは１０００〜９０００Ｎ／ｍ２、さらに好ましくは２０００〜８５００Ｎ／ｍ２の範囲とする。
【００３５】
また本発明では、重合反応槽における熱分布の偏りにより生じる重合度斑を解消すべく、重合反応槽として多管式熱交換器を改良して得られる多管式熱交換器型重合反応槽を使用する。
【００３６】
ここでいう多管式熱交換器とは、隔壁式の熱交換器の一種であり、胴体管内部に複数の伝熱管を設け、胴体管もしくは伝熱管のいずれか一方に高温流体を、そしてもう一方に低温流体を流通させることにより熱交換を行うものである。一般的に使用される多管式熱交換器は、固定頭部、胴部、および後頭部の３部分から成り、各々の部位に対して数種類の形式があり、これら３部分を適宜組み合わせることが可能である。（基本構造については、例えば化学工学便覧改訂六版p388に記載されている。）
【００３７】
しかし、多管式熱交換器をそのまま重合反応槽として用いることは不可能である。ポリマーの連続生産を想定した場合、重合反応槽に原料を連続的に投入し、かつ連続的に排出する必要がある。また、主たる加熱媒体として用いられる加熱不活性ガスの供給、および排出も必要である。そこで、多管式熱交換器を重合反応槽として機能させるために、当該機器を改良することが必要となる。
【００３８】
本発明の多管式熱交換器型重合反応槽を、図１を用いて以下に説明するが、図１に限定されるものではない。
【００３９】
先ず、後頭部（図１中の符号９）は製品排出に係る部位（図１中の符号１１）であるため、一般に用いられる円筒管や鏡板は使用せず、逆円錐形の管を用いる。また、当該部位より不活性ガスを連続的に導入する必要があるため、管側面には不活性ガス導入口（図１中の符号１２）を設ける。
【００４０】
同様に、固定頭部（図１中の符号３）は原料投入に係る部位（図１中の符号１）であるため、円錐形の管を用いる。当該部位からは不活性ガスを連続的に排出する必要があるため、管側面に不活性ガス排出口（図１中の符号１５）を設ける。
【００４１】
胴部（図１中の符号５）については、液体加熱媒体供給口（図１中の符号１３）および出口（図１中の符号１４）やジャケット（図１中の符号７）等の基本的な構造を改良する必要はないが、投入された原料、および導入された不活性ガスを複数の伝熱管（図１中の符号６）に分散させるための構造を有した分散板（図１中の符号４および８）を、胴部上下に設けることができる。
【００４２】
原料の投入、および製品の排出（図１中の符号２および１０）については、汎用の粉粒体輸送装置を使用することができる。例えば、ロータリーフィーダー、テーブルフィーダー、ベーレフィーダー、ベルトフィーダー、チェーンフィーダー、スクリューフィーダー、バイブレーティングフィーダー等を使用することができるが、これらに限定されるものではない。
【００４３】
当該多管式熱交換器型重合反応槽を使用することで、長時間の固相重合が可能であるというホッパー型重合反応槽の利点を有しつつ、かつホッパー型重合反応槽を使用した場合に得られる製品量を大凡確保しつつも、原料層水平断面積Ａと原料層内のり周長ｌｃの値を小さくすることが可能となり、原料層下部における粉体圧を大幅に低減できる。
【００４４】
尚、原料層水平断面積Ａは重合反応槽内径（原料層直径と同義）Ｄに依存しており、原料層水平断面積Ａを小さくすることは、原料層直径Ｄを小さくすることと同義である。また、原料層の自由表面からの深さｘは、原料層最上点から最下点までの距離と考えた場合、原料層の鉛直方向長さＬと同義である。
【００４５】
原料層直径Ｄを小さくすれば、当然得られる製品量は減少する。これを回避するには、原料および製品の供給排出能力を向上させるか、原料層の鉛直方向長さＬを大きくする策が有効であるが、粉粒体輸送装置の供給排出能力の限界を考慮した場合、原料層の鉛直方向長さＬを大きくするのが得策である。
【００４６】
しかし、原料層直径Ｄを小さくして原料層断面積Ａを小さくすることにも限界がある。極端に原料層断面積Ａが小さくなると、原料層の鉛直方向長さＬが極端に大きくなり、原料層の良好な流動性の維持、設備の簡略化および設備費の低コスト化を目的とする本発明の趣旨に反する。よって本発明において、重合反応槽内の原料層の鉛直方向長さＬと原料層直径Ｄの比（Ｌ／Ｄ）の好適な範囲は１０〜１００の範囲であり、好ましくは１０〜５０、さらに好ましくは１０〜３０の範囲である。
【００４７】
好適とされるＬ／Ｄの範囲内の円筒管を複数配設させた多管式熱交換器型重合反応槽にて重合反応を行うに当たり、製品量に直接影響を与える因子として原料粉粒体の嵩密度が挙げられる。
【００４８】
原料層の鉛直方向長さＬと原料層直径Ｄの値を一様に固定した場合、嵩密度が大なる原料粉粒体を使用する場合、原料層自体の重量が重くなり、原料層下部における粉体圧が大きくなる。逆に嵩密度が小なる原料粉粒体を使用する場合、原料層下部における粉体圧は低減されるものの、得られる製品量が少なくなり、これを回避するために重合反応槽の規模が肥大化する。よって、本発明における原料粉粒体の嵩密度の好適な範囲は２９０〜９３０ｋｇ／ｍ３であり、好ましくは４００〜９００ｋｇ／ｍ３、さらに好ましくは５００〜８００ｋｇ／ｍ３の範囲である。
【００４９】
また、原料粉粒体の安息角が原料層下部の粉体圧に与える影響も大きい。安息角が大なる原料粉粒体を使用する場合、原料粉粒体が接する円筒管内壁と原料粉粒体間の摩擦係数が増大し、引いては原料層下部の粉体圧を増大させる。原料粉粒体の安息角を極力小さくすることが必要となるが、そのためには原料粉粒体をさらに微細化する必要があり、当該工程で発生する微粉が係る固結層の形成や配管閉塞の問題を助長する可能性がある。よって、本発明における原料粉粒体の安息角の好適な範囲は１５〜５３度、好ましくは２５〜４５度の範囲である。
【００５０】
また、本発明においても、不活性ガスは主たる加熱媒体として原料の昇温に使用される。高重合度の製品を、重合度斑のない状態で得るためには、融点（Ｔｍ）に近い高温の不活性ガスを大量に流通させる必要がある。
【００５１】
その量については、重合反応槽規模により異なるため、好適とする範囲を一様に規定はできないが、流量の値を重合反応槽断面積Ａの値で除することで得られる空塔線速度の値で大凡規定することができる。
【００５２】
不活性ガスの空塔線速度が極端に遅い場合は、原料層内の温度分布が大きくなるため、得られる製品の重合度斑が大きくなる。また、反応副生成物の効率的除去も行えないため、係る固結層の形成や配管閉塞の問題を助長する結果となる。逆に空塔線速度が極端に速い場合は、原料層内の温度分布や製品の重合度斑、および固結層の形成や配管閉塞の問題は解消されるものの、原料粉粒体が不活性ガス中に浮遊し、原料層を維持できなくなる可能性がある。また、空塔線速度が上昇することで、重合反応槽内と製品排出後の輸送工程の間に差圧が生じ、単位時間当たりの製品排出量の定量性が維持できなくなる可能性もある。よって本発明において、重合反応槽に導入する不活性ガスの空塔線速度の好適な範囲は、原料の粒径や嵩密度等の原料の性状にも依存するが、好ましくは毎秒０．０５以上、原料の流動開始速度の値未満、さらに好ましくは０．１〜１ｍの範囲である。
【実施例】
【００５３】
以下に実施例を挙げて本発明を詳述するが、本発明はこれらに限定されるものではない。
また、芳香族ポリカーボネートの固有粘度［η］、ガラス転位温度（Ｔｇ）、融点（Ｔｍ）、結晶化度、および粘度平均分子量（Ｍｖ）は以下に挙げる方法で求めた。
【００５４】
（１）固有粘度［η］
ジクロロメタン中、２０℃でウベローデ粘度管にて測定した。
（２）ガラス転移温度（Ｔｇ）および融点（Ｔｍ）
パーキンエルマーＤＳＣ７により、昇温速度１０℃／分で測定してガラス転移温度（Ｔｇ）、融点（Ｔｍ）を求めた。また、結晶融解のエンタルピー（ΔＨｍ）は、結晶融解に対応する部分の面積より算出した。
（３）結晶化度
１００％結晶芳香族ポリカーボネートのΔＨｍを１０９．８Ｊ／ｇ（J. Polym. Sci. :B :Polym. Phys., 25, pp1511-1517, 1979 ）とし、ＤＳＣ測定によって得られたΔＨｍの値を１０９．８で除し、得られた値を百分率表記することで算出した。
（４）粘度平均分子量（Ｍｖ）
上記（１）によって求められた固有粘度[η]を、マーク−ホーウインクの粘度式と呼ばれる下記式
【数４】
2005247957.tif 000007
に代入することで算出した。尚、マーク−ホーウインク定数Ｋおよびαの値は、シュネル氏の値（Ｋ＝１．２３×１０−４、α＝０．８３）を採用した。
【００５５】
［参考例１：非晶低分子量芳香族ポリカーボネートの合成例］
２，２−ビス（４−ヒドロキシフェニル）プロパン２２８重量部、ジフェニルカーボネート２２３重量部、テトラメチルアンモニウムヒドロキシド０．００９重量部、およびビスフェノールＡジナトリウム塩０．０００１４重量部を、攪拌、減圧、および蒸留塔等の各装置を備えた反応装置に仕込み、１８０℃窒素雰囲気下で１時間攪拌し、原料全てを溶解させた。次いで、最終温度が２２０℃、最終圧力が２０ｍｍＨｇに到達するまで、段階的に昇温および減圧操作を行うことで非晶低分子量芳香族ポリカーボネートの重合反応を行った。得られた非晶低分子量芳香族ポリカーボネートの固有粘度［η］は０．１７、粘度平均分子量（Ｍｖ）は６０７８、ガラス転移温度（Ｔｇ）は１２０℃であった。
【００５６】
［参考例２：非晶低分子量芳香族ポリカーボネートの結晶化操作例］
上記の参考例１で得られた非晶低分子量芳香族ポリカーボネートを粉砕・分級し、２〜３ｍｍの範囲の粒径を有するものを採取した。採取した粉砕物を、フェノール／水＝２／８（重量比）からなる１００℃の混合溶液中に３０分間浸漬させ、当該非晶低分子量芳香族ポリカーボネートの結晶化処理を行った。浸漬後、混合溶液を濾別し、１００℃で１６時間乾燥させた。得られた結晶低分子量芳香族ポリカーボネートの固有粘度［η］は０．１７、融点（Ｔｍ）は２２１℃、結晶化度は２４．３％、嵩密度は６３２ｋｇ／ｍ３、安息角は３４度であった。
【００５７】
[実施例１] 
図１に示したような多管式熱交換器型重合反応槽を用いて、上記の参考例で得られる結晶低分子量芳香族ポリカーボネートを原料とする、結晶低分子量芳香族ポリカーボネートの高重合度化反応を実施した。当該多管式熱交換器型重合反応槽の胴部（図１中の符号５）の外径は２１６．３ｍｍ、内径は２０８．３ｍｍ、高さは４０００ｍｍとし、伝熱管（図１中の符号６）の外径は６０．５ｍｍ、内径は５２．７ｍｍ、高さは胴部と同じとし、胴部内に８本設けた。また、後頭部（図１中の符号９）は逆円錐形の管とし、不活性ガスを連続的に導入できるよう、管側面には不活性ガス導入口（図１中の符号１２）を設けた。同様に、固定頭部（図１中の符号３）は円錐形の管とし、不活性ガスを連続的に排出できるよう、管側面に不活性ガス排出口（図１中の符号１５）を設けた。さらに、胴部上下には、投入された原料および導入された不活性ガスを複数の伝熱管に均一に分散できるよう、分散板（図１中の符号４および８）を設けた。原料の投入（図１中の符号２）にはロータリーフィーダーを、製品の排出（図１中の符号１０）にはスクリューフィーダーを用いた。先ず、伝熱管内温度が２２０℃で一定となるように、胴部内部に液体加熱媒体を循環させ、次いで２２０℃に加熱された窒素ガスを、既述不活性ガス導入口より胴部に導入した。伝熱管内温度が一定となったことを確認し、原料供給口（図１中の符号１）より２８ｋｇの原料を投入した。投入された原料は、既述の分散板により８本の伝熱管に均等に分配され、原料層の鉛直方向長さＬと原料層直径Ｄの比（Ｌ／Ｄ）は４８．２、また、各伝熱管内の原料層下部における粉体圧を算出したところ、静置粉体圧にして４２７．９Ｎ／ｍ３であった。各伝熱管内における不活性ガスの空塔線速度が０．１５ｍとなるよう、不活性ガスの導入量を調節し、原料の連続投入、および製品の連続排出を開始した。尚、排出量と投入量は同量とした。製品排出口（図１中の符号１１）より製品の排出が確認できたが、ここで排出される製品は十分な熱履歴を受けた製品ではなく、重合度が低い製品であるため、原料の連続投入、および製品の連続排出の開始後１０時間の時点を運転開始と定義した。運転開始後は、得られる製品を２時間毎に採取し、固有粘度[η]、粘度平均分子量（Ｍｖ）、融点（Ｔｍ）の測定を実施した。尚、運転は、運転開始後１０時間継続させた。結果を表−１に示す。
【００５８】
【表１】
2005247957.tif 000008
【００５９】
[実施例２]
伝熱管の外径を４８．６ｍｍ、内径を４１．２ｍｍ、胴部内に設ける伝熱管の本数を１３本、投入する原料の量を２２ｋｇとする以外は、実施例１と同様の運転を実施した。投入された原料は、既述の分散板により１３本の伝熱管に均等に分配され、原料層の鉛直方向長さＬと原料層直径Ｄの比（Ｌ／Ｄ）は４８．７、また、各伝熱管内の原料層下部における粉体圧を算出したところ、静置粉体圧にして３３４．５Ｎ／ｍ３であった。得られた製品の固有粘度[η]、粘度平均分子量（Ｍｖ）、融点（Ｔｍ）の測定結果を表−２に示す。
【００６０】
【表２】
2005247957.tif 000009
【００６１】
[実施例３]
伝熱管の外径を８９．１ｍｍ、内径を８３．１ｍｍ、胴部内に設ける伝熱管の本数を３本、投入する原料の量を２１ｋｇとする以外は、実施例１と同様の運転を実施した。投入された原料は、既述の分散板により３本の伝熱管に均等に分配され、原料層の鉛直方向長さＬと原料層直径Ｄの比（Ｌ／Ｄ）は２４．６、また、各伝熱管内の原料層下部における粉体圧を算出したところ、静置粉体圧にして６７４．８Ｎ／ｍ３であった。得られた製品の固有粘度[η]、粘度平均分子量（Ｍｖ）、融点（Ｔｍ）の測定結果を表−３に示す。
【００６２】
【表３】
2005247957.tif 000010
【００６３】
[実施例４]
既述の参考例で得られる結晶低分子量芳香族ポリカーボネート原料をさらに粉砕し、０．５〜１ｍｍの範囲の粒径を有するものを採取した。原料の固有粘度［η］、融点（Ｔｍ）、および結晶化度は同様であったが、嵩密度は７４４ｋｇ／ｍ３、安息角は２４度であった。当該粉砕物を原料とし、その量を３３ｋｇとする以外は、実施例１と同様の運転を実施した。投入された原料は、既述の分散板により８本の伝熱管に均等に分配され、原料層の鉛直方向長さＬと原料層直径Ｄの比（Ｌ／Ｄ）は４８．２、また、各伝熱管内の原料層下部における粉体圧を算出したところ、静置粉体圧にして５１１．６Ｎ／ｍ３であった。得られた製品の固有粘度[η]、粘度平均分子量（Ｍｖ）、融点（Ｔｍ）の測定結果を表−４に示す。
【００６４】
【表４】
2005247957.tif 000011
【００６５】
[実施例５]
各伝熱管内における不活性ガスの空塔線速度を０．０５ｍとする以外は、実施例４と同様の運転を実施した。得られた製品の固有粘度[η]、粘度平均分子量（Ｍｖ）、融点（Ｔｍ）の測定結果を表−５に示す。
【００６６】
【表５】
2005247957.tif 000012
【００６７】
[比較例１]
胴部上下の分散板を取り外し、伝熱管の外径を１６５．２ｍｍ、内径を１５８．４ｍｍ、胴部内に設ける伝熱管の本数を１本、投入する原料の量を１５ｋｇとする以外は、実施例１と同様の運転を実施した。原料層の鉛直方向長さＬと原料層直径Ｄの比（Ｌ／Ｄ）は７．６、また、各伝熱管内の原料層下部における粉体圧を算出したところ、静置粉体圧にして１２８２．３Ｎ／ｍ３であった。得られた製品の固有粘度[η]、粘度平均分子量（Ｍｖ）、融点（Ｔｍ）の測定結果を表−６に示す。
【００６８】
【表６】
2005247957.tif 000013
【００６９】
[比較例２]
胴部上下の分散板を取り外し、伝熱管の外径を２７．２ｍｍ、内径を２１．４ｍｍ、胴部内に設ける伝熱管の本数を５２本、投入する原料の量を３３ｋｇとする以外は、実施例１と同様の運転を実施した。原料層の鉛直方向長さＬと原料層直径Ｄの比（Ｌ／Ｄ）は１３０．５、また、各伝熱管内の原料層下部における粉体圧を算出したところ、静置粉体圧にして１７３．８Ｎ／ｍ３であった。運転開始直後、製品の排出を開始したが、製品排出口にて製品の排出が確認できず、運転を中止した。当該多管式熱交換器型重合反応槽を解体し、伝熱管内部を観察したところ、伝熱管の中央部にて原料が固結層を形成していた。
【図面の簡単な説明】
【００７０】
【図１】本発明で使用することができる多管式熱交換器型重合反応槽の一例の鉛直方向断面模式図である。
【符号の説明】
【００７１】
１．    原料ポリマー供給口
２．    回転式粉粒体輸送装置
３．    円錐形固定頭部
４．    原料ポリマー分散板
５．    胴部
６．    原料ポリマー流通管（伝熱管）
７．    ジャケット
８．    不活性ガス分散板
９．    逆円錐形後頭部
１０．  回転式粉粒体輸送装置
１１．  製品排出口
１２．  不活性ガス供給口
１３．  液体加熱媒体供給口
１４．  液体加熱媒体出口
１５．  不活性ガス出口
【図１】
2005247957.tif 000014